(57)【特許請求の範囲】
【請求項１】
不織布に塗工、乾燥してリチウムイオン電池セパレータを製造するためのリチウムイオン電池セパレータ用塗工液において、アルミナ水和物とバインダーポリマーと脂肪族オレフィン−マレイン酸共重合物の塩を含有してなり、媒体が水であり、該脂肪族オレフィン−マレイン酸共重合物の塩がアルカリ金属塩又はアミドアンモニウム塩であり、脂肪族オレフィン−マレイン酸共重合物の塩の添加量が、アルミナ水和物に対し、０．０５質量％以上２．０質量％以下であることを特徴とするリチウムイオン電池セパレータ用塗工液。
【請求項２】
請求項１の塗工液を不織布に塗工、乾燥することを特徴とするリチウムイオン電池セパレータの製造方法。
【発明の詳細な説明】
【技術分野】
【０００１】
本発明は、リチウムイオン電池セパレータ用塗工液およびリチウムイオン電池セパレータの製造方法に関する。
【背景技術】
【０００２】
電気化学素子のひとつであるリチウムイオン二次電池は、エネルギー密度が高いという特徴を有し、携帯電話、携帯型音楽プレーヤー、ノート型パーソナルコンピューター等の携帯型電気機器の電源として広く利用されている。また、電気自転車、ハイブリッド自動車、電気自動車等の大型機器にも、リチウムイオン二次電池を利用する動きが広がっている。そのため、リチウムイオン二次電池には高容量化、大電流での充放電特性といった性能が求められているが、リチウムイオン二次電池は非水系電池であるため、水系電池と比較して、発煙、発火、破裂等の危険性が高いことが知られており、安全性の向上も要求されている。
【０００３】
リチウムイオン二次電池では、外熱による温度上昇、過充電、内部短絡、外部短絡等によって発煙等の危険性が高まる。これらは、外部保護回路によってある程度防ぐことが可能である。また、リチウムイオン電池セパレータとして使用されているポリオレフィン系樹脂の多孔質フィルムが１２０℃付近で溶融し、孔が閉塞して電流やイオンの流れを遮断することによって、電池の温度上昇が抑制される。これは、シャットダウン機能と呼ばれている。しかし、外熱によって温度が上昇した場合や温度上昇によって電池内部で化学反応が起きた場合には、シャットダウン機能が働いても電池温度は更に上昇し、電池温度が１５０℃以上にまで達すると、多孔質フィルムが収縮して内部短絡が起こり、発火等が起きることがあった。
【０００４】
このように、セパレータのシャットダウン機能では電池の発火を抑制することができ難くなっている。また、電池の高容量化に伴って充放電における大電流化も進んでおり、その際に発生するジュール熱を抑制するために、電解液を含浸したセパレータの抵抗値そのものを下げることも必要になっている。そのため、ポリオレフィン系樹脂の多孔質フィルムよりも熱収縮温度を上げることによって、内部短絡を起こり難くして電池の発火を抑制すると共に、抵抗値を下げることを目的として、金属酸化物微粒子を用いたセパレータが開発されている。このセパレータでは、金属酸化物微粒子によって細孔径をコントロールし、内部短絡の抑制、耐熱性の向上、抵抗値の低下が可能となっている。
【０００５】
例えば、擬似ベーマイトとバインダーとを混合し、別に準備したフィルム上にコーティング後に乾燥及び剥離することによって、多孔質フィルムとして得られた微細多孔擬似ベーマイト層を有するセパレータが提案されている（例えば、特許文献１参照）。しかしながら、このセパレータは、熱収縮温度は向上しているものの、粉落ちやひび割れが起こり易いために、巻き取り状のセパレータとして単独で取り出すのが難しく、電池製造時のハンドリングが悪いという問題があった。
【０００６】
また、不織布上及び不織布中に多孔性の無機被覆を有し、該無機被覆がアルミニウム（Ａｌ）、ケイ素（Ｓｉ）及び／またはジルコニウム（Ｚｒ）の酸化物粒子を有しているセパレータが提案されている（例えば、特許文献２参照）。このセパレータは、基材として不織布を利用しているため、ハンドリングが向上しているものの、ゾルゲル法によって生成するシリカ微粒子によって他の金属酸化物を目止めしているために、衝撃や変形による粉落ちやひび割れが発生し易く、これがピンホールの生成につながって内部短絡の原因となり、有用なセパレータとはいい難かった。
【０００７】
更に、耐熱性を有する絶縁性微粒子と、増粘剤と、分散媒とを含む塗工液、及び該塗工液を基材上に塗工したセパレータが提案されている（例えば、特許文献３参照）。また、分散剤を更に含む塗工液、バインダーを更に含む塗工液が記載されている。増粘剤の具体例としては、ポリエチレングリコール、ポリアクリル酸、ポリビニルアルコール、ビニルメチルエーテル−無水マレイン酸共重合体などの合成高分子；カルボキシメチルセルロース、ヒドロキシエチルセルロース、ヒドロキシプロピルセルロースなどのセルロース誘導体；キサンタンガム、ウェランガム、ジェランガム、グアーガム、カラギーナンなどの天然多糖類；デキストリン、アルファー化でんぷんなどのでんぷん類；モンモリロナイト、ヘクトライトなどの粘土鉱物；ヒュームドシリカ、ヒュームドアルミナ、ヒュームドチタニアなどの無機酸化物類などが挙げられている。分散剤としては、アニオン系、カチオン系、ノニオン系の各種界面活性剤；ポリカルボン酸、ポリアクリル酸、ポリメタクリル酸、ポリカルボン酸塩、ポリアクリル酸塩、ポリメタクリル酸塩などの高分子系分散剤などが挙げられている。しかし、該塗工液を基材上に塗工したセパレータにおいては、塗工層表面に凹凸が発生したり、基材との接着性が十分でないために、基材上から絶縁性微粒子が脱落する場合があった。
【先行技術文献】
【特許文献】
【０００８】
【特許文献１】特表２００１−５２７２７４号公報
【特許文献２】特表２００５−５３６６５８号公報
【特許文献３】国際公開第２００９／０９６４５１号パンフレット
【発明の概要】
【発明が解決しようとする課題】
【０００９】
本発明は、耐熱性の高いリチウムイオン電池セパレータを製造するにあたり、アルミナ水和物、バインダーポリマーを少なくとも含有してなる塗工層表面の凹凸が少なく、粉落ちが少ないリチウムイオン電池セパレータを提供することにある。
【課題を解決するための手段】
【００１０】
本発明では、上記課題を解決するために鋭意研究した結果、
（１）不織布に塗工、乾燥してリチウムイオン電池セパレータを製造するためのリチウムイオン電池セパレータ用塗工液において、アルミナ水和物とバインダーポリマーと脂肪族オレフィン−マレイン酸共重合物の塩を含有してなり、媒体が水であり、該脂肪族オレフィン−マレイン酸共重合物の塩がアルカリ金属塩又はアミドアンモニウム塩であり、脂肪族オレフィン−マレイン酸共重合物の塩の添加量が、アルミナ水和物に対し、０．０５質量％以上２．０質量％以下であることを特徴とするリチウムイオン電池セパレータ用塗工液、
（２）上記塗工液を不織布に塗工、乾燥することを特徴とするリチウムイオン電池セパレータの製造方法、
を見い出した。
【発明の効果】
【００１１】
アルミナ水和物とバインダーポリマーと脂肪族オレフィン−マレイン酸共重合物の塩を含有してなり、該脂肪族オレフィン−マレイン酸共重合物の塩がアルカリ金属塩又はアミドアンモニウム塩であるリチウムイオン電池セパレータ用塗工液によって、該塗工液を、不織布に塗工、乾燥して得られるリチウムイオン電池セパレータにおける塗工層の表面の凹凸及び粉落ちが少ないという効果を達成することができる。
【発明を実施するための形態】
【００１２】
本発明の塗工液は、アルミナ水和物とバインダーポリマーと脂肪族オレフィン−マレイン酸共重合物の塩を含有してなり、該脂肪族オレフィン−マレイン酸共重合物の塩がアルカリ金属塩又はアミドアンモニウム塩であることを特徴とするリチウムイオン電池セパレータ用塗工液である。
【００１３】
アルミナ水和物としては、ギブサイト型、ベーマイト型、擬ベーマイト型、バイヤライト型、ジアスポア型の各種結晶型のものが上げられるが、本発明においては、電池安定性から合成ベーマイトであることが好ましい。
【００１４】
本発明のアルミナ水和物の平均粒径は、０．０１μｍ以上１０μｍ以下であることが好ましく、より好ましくは０．１μｍ以上５μｍ以下である。なお、上記アルミナ水和物の平均粒径は、レーザー回折法による粒度分布測定から求められる平均粒子径である。
【００１５】
本発明のアルミナ水和物の形状については特に制限はなく、略球状、ラグビーボール状、キューブ状などの粒状でもよく、鱗片状や針状、板状などでもよい。また、微粒子の一次粒子が凝集し二次粒子となったものでも単粒子でも用いることができる。
【００１６】
具体的には、ドイツＮａｂａｌｔｅｃ社製ＡＰＹＲＡＬ（登録商標）  ＡＯＨ、ＡＣＴＩＬＯＸ（登録商標）や河合石灰社製セラシュール（登録商標）ＢＭＴ、ＢＭＢ、ＢＭＩなどを挙げることができる。
【００１７】
本発明の塗工液に用いるバインダーポリマーとしては、電気化学的に安定かつ非水電解液に対して安定であれば特に制限はない。具体的には、例えば、エチレン−酢酸ビニル共重合体（ＥＶＡ）、アクリレート共重合体、フッ素系ゴム、スチレンブタジエンゴム（ＳＢＲ）、ポリビニルアルコール（ＰＶＡ）、ポリビニルブチラール（ＰＶＢ）、ポリビニルピロリドン（ＰＶＰ）、ポリウレタンなどの樹脂が挙げられ、また、これらの樹脂の一部に、非水電解液への溶解を防止するために架橋構造を導入したものも用いることができる。これらのバインダーポリマーは１種単独で使用してもよく、２種以上を併用してもよい。これらの中でも、スチレンブタジエンゴム（ＳＢＲ）、アクリレート共重合体が特に好ましい。
【００１８】
本発明の塗工液に用いるバインダーポリマーの添加量としては、アルミナ水和物に対し、３質量％以上２５質量％以下が好ましい。塗工層の粉落ちと塗工層中の空隙のバランスの点から、５質量％以上２０質量％以下がより好ましい。
【００１９】
本発明の塗工液に用いる脂肪族オレフィン−マレイン酸共重合物の塩は、脂肪族オレフィンと無水マレイン酸の共重合体をアルカリ水溶液にて中和・加水分解することにより容易に得られる。
【００２０】
脂肪族オレフィンの具体例としては、イソブテン、１−ブテン、２−ブテン、１−ペンテン、２−ペンテン、２−メチル−１−ブテン、２−メチル−２−ブテン、１−ヘキセン等の脂肪族モノオレフィン類等が挙げられる。凹凸が少なく、粉落ちし難いため、イソブテンが好ましい。
【００２１】
共重合物の製造方法は、特に限定されないが、脂肪族オレフィンと無水マレイン酸とのモノマー混合物を、炭化水素等の有機溶媒中で、有機過酸化物やアゾ系化合物等のラジカル開始剤を用いて共重合することにより容易に得られる。
【００２２】
脂肪族オレフィン−マレイン酸共重合物の塩は、上記の方法により得られた共重合体を、水中でアルカリ金属の水酸化物又はアンモニアと反応させることによりアルカリ金属塩又はアミドアンモニウム塩として得られる。アルカリ金属の水酸化物又はアンモニアの使用量は、共重合体の量及び共重合体中の無水マレイン酸の量に応じて適宜選択するが、通常、アルカリ金属の水酸化物又はアンモニアを無水マレイン酸に対して３０〜１００モル％使用する。
【００２３】
脂肪族オレフィン−マレイン酸共重合物の塩としては、例えばリチウム塩、カリウム塩、ナトリウム塩、アミドアンモニウム塩が挙げられる。
【００２４】
本発明に用いられる脂肪族オレフィン−マレイン酸共重合物の塩の質量平均分子量は好ましくは５００〜５００，０００であり、より好ましくは５，０００〜２００，０００である。質量平均分子量は、ゲルパーミエーションクロマトグラフィー（ＧＰＣ）法により測定した標準ポリスチレン換算の値である。
【００２５】
具体的には、クラレ社製イソバン（登録商標）０４、０６、１０、１８等を水中でアルカリ金属の水酸化物又はアンモニアで中和・加水分解したものやクラレ社製イソバン（登録商標）１１０、１０４、日本ゼオン社製クインフロー（登録商標）５４０、５４３などが挙げられる。これらは単独で用いてもよいし、２種以上併用してもよい。
【００２６】
本発明の塗工液に用いる脂肪族オレフィン−マレイン酸共重合物の塩の添加量としては、アルミナ水和物に対し、０．０５質量％以上３．０質量％以下が好ましい。塗工層の粉落ち及び塗工層の表面性の点から０．１質量％以上２．０質量％以下がより好ましい。
【００２７】
本発明の塗工液は、好ましくは不織布に塗工される。不織布は従来公知の方法によって製造したものを用いることができる。例えば、スパンボンド法、メルトブロー法、乾式法、湿式法、エレクトロスピニング法などの方法によって製造したものを使用することができる。
【００２８】
本発明において、不織布表面の平坦化や厚みをコントロールする目的で、カレンダー処理や熱カレンダー処理により不織布を平滑化してもよい。
【００２９】
不織布の構成材料としては、ポリエチレンテレフタレート、ポリブチレンテレフタレート及びそれらの誘導体、芳香族ポリエステル、全芳香族ポリエステルなどのポリエステル、ポリオレフィン、アクリル、ポリアセタール、ポリカーボネート、脂肪族ポリケトン、芳香族ポリケトン、脂肪族ポリアミド、芳香族ポリアミド、全芳香族ポリアミド、ポリイミド、ポリアミドイミド、ポリフェニレンスルフィド、ポリベンゾイミダゾール、ポリエーテルエーテルケトン、ポリエーテルスルホン、ポリ（パラ−フェニレンベンゾビスチアゾール）、ポリ（パラ−フェニレン−２，６−ベンゾビスオキサゾール）、ポリフッ化ビニリデン、ポリテトラフルオロエチレン、ポリビニルアルコール、ポリウレタン及びポリ塩化ビニルなどの樹脂からなる繊維並びにセルロース繊維などが挙げられる。該不織布はこれらの構成材料の２種以上を含有していても構わない。
【００３０】
本発明に用いる不織布としては、目付が５．０〜３０．０ｇ／ｍ２であるのが好ましい。目付が３０．０ｇ／ｍ２を超えると、不織布だけでセパレータの大半を占めることとなり、塗工層による効果が得られにくい場合がある。５．０ｇ／ｍ２未満であると不織布としての均一性を得ることが難しい場合がある。不織布の目付としては、７．０〜２０．０ｇ／ｍ２がより好ましい。なお、目付はＪＩＳ  Ｐ  ８１２４（紙及び板紙−坪量測定法）に規定された方法に基づく坪量を意味する。
【００３１】
本発明の塗工液を不織布に塗工する方法に特に制限はなく、例えば、従来公知のエアドクターコーター、ブレードコーター、ナイフコーター、ロッドコーター、スクイズコーター、含浸コーター、グラビアコーター、キスロールコーター、ダイコーター、リバースロールコーター、トランスファーロールコーター、スプレーコーター等が挙げられる。
【００３２】
本発明において、塗工層の付着量としては、１．０〜２０．０ｇ／ｍ２が好ましく、更に４．０〜１７．５ｇ／ｍ２がより好ましい。塗工層の付着量が１．０ｇ／ｍ２未満であると、不織布表面を十分被覆することができず、細孔径が大きくなり、ショートが発生するなど良好な電池特性が発現しなくなる場合がある。一方、塗工層の付着量が２０．０ｇ／ｍ２を超えると、セパレータの薄膜化が困難となる場合がある。
【００３３】
上記の塗布方法により、均一な塗工層を作製するために、必要に応じて、増粘剤、消泡剤、ぬれ剤等を塗工液中に適宜添加することができる。
【００３４】
本発明において、塗工後に乾燥する方法は、特に限定されず、公知の乾燥方法を用いることができるが、特に熱風を吹きつける方法、赤外線を照射する方法など、加熱により乾燥する方法は、生産性が良く好ましく用いられる。
【００３５】
本発明において、セパレータの坪量は１０．０〜５０．０ｇ／ｍ２が好ましく、１５．０〜４０．０ｇ／ｍ２がより好ましい。また、セパレータの厚みは１０．０〜５０．０μｍが好ましく、１５．０〜４０．０μｍがより好ましい。セパレータの密度としては０．４〜１．２ｇ／ｃｍ３が好ましく、０．６〜１．０ｇ／ｃｍ３がより好ましい。
【００３６】
本発明において、塗工、乾燥後、塗工層表面の平坦化や厚みをコントロールする目的で、カレンダー処理によりリチウムイオン電池セパレータを平滑化してもよい。
【実施例】
【００３７】
以下、本発明の実施例を示す。
【００３８】
＜不織布の作製＞
繊度０．０６ｄｔｅｘ（平均繊維径２．４μｍ）、繊維長３ｍｍの配向結晶化ポリエチレンテレフタレート（ＰＥＴ）系短繊維４５質量部と繊度０．１ｄｔｅｘ（平均繊維径３．０μｍ）、繊維長３ｍｍの配向結晶化ＰＥＴ系短繊維１５質量部と繊度０．２ｄｔｅｘ（平均繊維径４．３μｍ）、繊維長３ｍｍの単一成分型バインダー用ＰＥＴ系短繊維（軟化点１２０℃、融点２３０℃）４０質量部とを一緒に混合し、パルパーにより水中で離解させ、アジテーターによる撹拌のもと、濃度１質量％の均一な抄造用スラリーを調製した。円網抄紙機を用い、この抄造用スラリーを湿式方式で抄き上げ、１２０℃のシリンダードライヤーによって、バインダー用ＰＥＴ系短繊維を接着させて不織布強度を発現させ、目付１５．２ｇ／ｍ２の不織布とした。更に、この不織布を金属ロール−金属ロールからなる１ニップの熱カレンダーを使用して、ロール温度１８５℃、線圧７４０Ｎ／ｃｍ、搬送速度２０ｍ／分で加熱処理を実施し、厚み２７μｍの不織布を作製した。
【００３９】
＜脂肪族オレフィン−マレイン酸共重合物の塩の作製＞
（脂肪族オレフィン−マレイン酸共重合物の塩Ａ）
蒸留水５６６質量部に水酸化ナトリウム４１．５質量部を溶解し、そこにアジテーターによる撹拌のもとイソバン（登録商標）＃１０（クラレ社製、イソブチレン−無水マレイン酸共重合物、質量平均分子量１６０，０００〜１７０，０００）を添加し、更に９５℃に加熱しながら４時間撹拌して溶解させた。冷却後、蒸発による減量分の蒸留水を追加して脂肪族オレフィン−マレイン酸共重合物の塩Ａ（中和度０．８）の２０質量％水溶液を作製した。
【００４０】
（脂肪族オレフィン−マレイン酸共重合物の塩Ｂ）
蒸留水６３２．４質量部に水酸化カリウム５８．１質量部を溶解し、アジテーターによる撹拌のもとイソバン（登録商標）＃１０（クラレ社製、イソブチレン−無水マレイン酸共重合物、質量平均分子量１６０，０００〜１７０，０００）を添加し、更に９５℃に加熱しながら４時間撹拌して溶解させた。冷却後、蒸発による減量分の蒸留水を追加して脂肪族オレフィン−マレイン酸共重合物の塩Ｂ（中和度０．８）の２０質量％水溶液を作製した。
【００４１】
（脂肪族オレフィン−マレイン酸共重合物の塩Ｃ）
蒸留水５２４．５質量部に水酸化リチウム３１．１質量部を溶解し、アジテーターによる撹拌のもとイソバン（登録商標）＃１０（クラレ社製、イソブチレン−無水マレイン酸共重合物、質量平均分子量１６０，０００〜１７０，０００）１００部を添加し、更に９５℃に加熱しながら４時間撹拌して溶解させた。冷却後、蒸発による減量分の蒸留水を追加して脂肪族オレフィン−マレイン酸共重合物の塩Ｃ（中和度０．８）の２０質量％水溶液を作製した。
【００４２】
実施例１
アルミナ水和物Ａ（ベーマイト、単粒子、平均粒子径０．９μｍ、ナバルテック社製、商品名：ＡＰＹＲＡＬ（登録商標）−ＡＯＨ６０）を固形分換算で９０．３質量部、脂肪族オレフィン−マレイン酸共重合物の塩Ａを固形分換算で０．５質量部をホモジナイザーにて混合、撹拌し、次いでカルボキシメチルセルロースナトリウム塩（１質量％水溶液Ｂ粘度７０００ｍＰａ・ｓ、エーテル化度０．７）を固形分換算で０．２質量部を混合、撹拌し、次にスチレン−ブタジエンラテックスを固形分換算で９質量部を混合、撹拌し、更にイオン交換水を加えて、固形分濃度２５質量％の塗工液Ａを作製した。上記熱カレンダー処理後の不織布に、グラビアコーターにて、乾燥固形分１０．２ｇ／ｍ２となるように、不織布片面にこの塗工液を均一に塗工して、厚み３０．２μｍのリチウムイオン電池セパレータを得た。
【００４３】
実施例２
実施例１において脂肪族オレフィン−マレイン酸共重合物の塩Ａの代わりに脂肪族オレフィン−マレイン酸共重合物の塩Ｂを用いた以外は、実施例１と同様にして塗工液Ｂを調製、塗工し、塗工層の乾燥固形分１０．５ｇ／ｍ２、厚み３１．０μｍのリチウムイオン電池セパレータを得た。
【００４４】
実施例３
実施例１において脂肪族オレフィン−マレイン酸共重合物の塩Ａの代わりに脂肪族オレフィン−マレイン酸共重合物の塩Ｃを用いた以外は、実施例１と同様にして塗工液Ｃを調製、塗工し、塗工層の乾燥固形分１０．５ｇ／ｍ２、厚み３１．０μｍのリチウムイオン電池セパレータを得た。
【００４５】
実施例４
アルミナ水和物Ａを固形分換算で９０．３質量部、脂肪族オレフィン−マレイン酸共重合物の塩としてイソバン（登録商標）＃１０４（クラレ社製、イソブチレン−マレイン酸共重合物のアミドアンモニウム塩、質量平均分子量５５，０００〜６５，０００）を固形分換算で０．５質量部をホモジナイザーにて混合、撹拌し、次いでカルボキシメチルセルロースナトリウム塩（１質量％水溶液Ｂ粘度７０００ｍＰａ・ｓ、エーテル化度０．７）を固形分換算で０．２質量部を混合、撹拌し、次にスチレン−ブタジエンラテックスを固形分換算で９質量部を混合、撹拌し、更にイオン交換水を加えて、固形分濃度２５質量％の塗工液Ｄを作製した。上記熱カレンダー処理後の不織布に、グラビアコーターにて、乾燥固形分１０．５ｇ／ｍ２となるように、不織布片面にこの塗工液を均一に塗工して、厚み３０．８μｍのリチウムイオン電池セパレータを得た。
【００４６】
実施例５
実施例４においてイソバン（登録商標）＃１０４の代わりにイソバン（登録商標）＃１１０（クラレ社製、イソブチレン−マレイン酸共重合物のアミドアンモニウム塩、質量平均分子量１６０，０００〜１７０，０００）を使用した以外は、実施例１と同様にして塗工液Ｅを調製、塗工し、塗工層の乾燥固形分１０．５ｇ／ｍ２、厚み３１．０μｍのリチウムイオン電池セパレータを得た。
【００４７】
実施例６
実施例１においてイソバン（登録商標）＃１０４の代わりにクインフロー（登録商標）５４３（日本ゼオン社製、２−メチル−２−ブテン−マレイン酸共重合物のアミドアンモニウム塩、質量平均分子量８，０００）を使用した以外は、実施例１と同様にして塗工液Ｆを調製、塗工し、塗工層の乾燥固形分１０．５ｇ／ｍ２、厚み３１．０μｍのリチウムイオン電池セパレータを得た。
【００４８】
実施例７
実施例５においてアルミナ水和物Ａの代わりにアルミナ水和物Ｉ（擬ベーマイト、凝集粒子、平均粒子径０．４μｍ、サソール社製、商品名：ＤＩＳＰＥＲＡＬ（登録商標）  ８０）を用いた以外は、実施例５と同様にして塗工液Ｇを調製、塗工し、塗工層の乾燥固形分１０．２ｇ／ｍ２、厚み２８．９μｍのリチウムイオン電池セパレータを得た。
【００４９】
（比較例１）
実施例１において脂肪族オレフィン−マレイン酸共重合物の塩Ａを使用しなかった以外は、実施例１と同様にして塗工液Ｈを調製、塗工し、塗工層の乾燥固形分１０．１ｇ／ｍ２、厚み２９．７μｍのリチウムイオン電池セパレータを得た。
【００５０】
（比較例２）
実施例１においてイソバン（登録商標）＃１０４の代わりにアロン（登録商標）Ｔ−５０（東亜合成社製、ポリアクリル酸ナトリウム塩、質量平均分子量６，０００）を使用した以外は、実施例１と同様にして塗工液Ｉを調製、塗工し、塗工層の乾燥固形分１０．１ｇ／ｍ２、厚み３０．８μｍのリチウムイオン電池セパレータを得た。
【００５１】
（比較例３）
実施例１においてイソバン（登録商標）＃１０４の代わりにアラスター（登録商標）７０３Ｓ（荒川化学社製、スチレン−マレイン酸共重合物）を使用した以外は、実施例１と同様にして塗工液Ｊを調製、塗工し、塗工層の乾燥固形分１０．４ｇ／ｍ２、厚み３１．６μｍのリチウムイオン電池セパレータを得た。
【００５２】
＜評価＞
実施例及び比較例で得られた塗工液及びリチウムイオン電池セパレータについて、下記の評価を行い、結果を表１に示した。
【００５３】
【表１】
0005926619.tif 000002
【００５４】
［表面性］
作製したセパレータについて、セパレータの表面のざらつきと５０ｍｍ幅×２００ｍｍの短冊状に切り、上端をテープにて固定し、その上を５０ｇの重りを載せた黒色の布を滑らせて、その時の黒色の布及びセパレータについて目視にて確認し、次の度合いで評価した。
◎：塗工層表面のざらつき、黒色の布への塗工層の付着及び塗工層に剥がれも見られない。
○：若干、表面のざらつきがあり、黒色の布の表面に塗工層がついているが、塗工層に剥がれは見られない。
△：若干、表面のざらつきがあり、黒色の布の表面に塗工層がついており、塗工層に剥がれが見られる。
×：表面のざらつきが見られ、黒色の布の表面に大量に塗工層がついており、塗工層に剥がれが見られる。
【００５５】
実施例１〜７のアルミナ水和物とバインダーポリマーと脂肪族オレフィン−マレイン酸共重合物の塩とを含有してなり、該脂肪族オレフィン−マレイン酸共重合物の塩がアルカリ金属塩又はアミドアンモニウム塩であるため、これを塗工・乾燥して作製したセパレータにおいて、塗工層の粉落ちや剥がれが少なく、塗工層表面の凹凸が少ないという良好な結果が得られた。
【００５６】
比較例１では、脂肪族オレフィン−マレイン酸共重合物の塩を含有していないため、これを不織布に塗工・乾燥して作製したセパレータにおいては、表面性が悪化する傾向が見られた。
【００５７】
比較例２では、脂肪族オレフィン−マレイン酸共重合物の塩の代わりにポリアクリル酸の塩のため、これを不織布に塗工・乾燥して作製したセパレータにおいては、表面性が悪化する傾向が見られた。
【００５８】
比較例３では、脂肪族オレフィン−マレイン酸共重合物の塩の代わりにスチレン−マレイン酸共重合物であるため、これを不織布に塗工・乾燥して作製したセパレータにおいては、表面性が悪化する傾向が見られた。
【産業上の利用可能性】
【００５９】
本発明のリチウムイオン電池セパレータ用塗工液及びリチウムイオン電池セパレータの製造方法は、リチウムイオン二次電池用途以外にも、マンガン乾電池、アルカリマンガン電池、酸化銀電池、リチウム一次電池、鉛蓄電池、ニッケル−カドミウム蓄電池、ニッケル−水素蓄電池、ニッケル−亜鉛蓄電池、酸化銀−亜鉛蓄電池、リチウムポリマー電池、各種のゲル電解質電池、亜鉛−空気蓄電池、鉄−空気蓄電池、アルミニウム−空気蓄電池、燃料電池、太陽電池、ナトリウム硫黄電池、ポリアセン電池、電解コンデンサー、電気二重層キャパシター、リチウムイオンキャパシター等に利用できる。